(57)【特許請求の範囲】
【請求項１】
構造ＡＢＡＢＡを有する水素化ペンタブロックコポリマーであって、ブロック（Ａ）が９０％より高い水素化レベルを有する水素化ポリスチレンブロックであり、そしてブロック（Ｂ）が９５％より高い水素化レベルを有する水素化ポリブタジエンブロックであり、さらに３００００−２０００００の合計数平均分子量（Ｍｎｔ）を有するとともに、各水素化ポリスチレンブロック（Ａ）が５０００−１０００００のＭｎａを有しそして各水素化ポリブタジエンブロック（Ｂ）が２０００−５００００のＭｎｂを有し、且つ水素化ペンタブロックコポリマーの全重量に基づいて、水素化ポリスチレンの合計量が１０−９０重量％で水素化ポリブタジエンの合計量が９０−１０重量％であることを特徴とする水素化ペンタブロックコポリマー。
【請求項２】
水素化ポリブタジエンが、ポリブタジエンブロックの重量に基づいて、少なくとも４０重量％の１、２−ブタジエン含量を有するポリブタジエンの水素化から得られる請求項１の水素化ペンタブロックコポリマー。
【請求項３】
水素化ポリブタジエンが、ポリブタジエンブロックの重量に基づいて、４０重量％より少ない１、２−ブタジエン含量を有するポリブタジエンの水素化から得られる請求項１の水素化ペンタブロックコポリマー。
【請求項４】
水素化ペンタブロックコポリマーの全重量に基づいて、水素化ポリスチレンの含有量が１５−８５重量％である請求項１〜３のいずれか１項の水素化ペンタブロックコポリマー。
【請求項５】
水素化ペンタブロックコポリマーの全重量に基づいて、水素化ポリスチレンの合計量が６５重量％以上である請求項１〜４のいずれか１項の水素化ペンタブロックコポリマー。
【請求項６】
水素化ペンタブロックコポリマーの全重量に基づいて、水素化ポリブタジエンの合計量が１５−８５重量％である請求項１〜５のいずれか１項の水素化ペンタブロックコポリマー。
【請求項７】
水素化ペンタブロックコポリマーの全重量に基づいて、水素化ポリブタジエンの合計量が６０重量％以上である請求項１〜６のいずれか１項の水素化ペンタブロックコポリマー。
【請求項８】
水素化ポリスチレンが、９８％より高い水素化レベルを有する請求項１〜７のいずれか１項の水素化ペンタブロックコポリマー。
【請求項９】
水素化ポリスチレンが、９９．５％より高い水素化レベルを有する請求項１〜８のいずれか１項の水素化ペンタブロックコポリマー。
【請求項１０】
各水素化ポリスチレンブロックが、１００００−６５０００のＭｎａを有する請求項１〜９のいずれか１項の水素化ペンタブロックコポリマー。
【請求項１１】
各水素化ポリスチレンブロックが、２０００−５００００のＭｎｂを有する請求項１〜１０のいずれか１項の水素化ペンタブロックコポリマー。
【請求項１２】
４００００−１０００００の合計Ｍｎｔを有する請求項１〜１１のいずれか１項の水素化ブロックコポリマー。
【請求項１３】
５００００−９００００の合計Ｍｎｔを有する請求項１〜１２のいずれか１項の水素化ブロックコポリマー。
【発明の詳細な説明】
【０００１】
【発明の属する技術分野】
本発明は、水素化ブロックコポリマーに関する。特に、本発明は、ビニル芳香族モノマーと共役ジエンモノマーとから製造される水素化ブロックコポリマーに関する。最も普通なもののなかに、ビニル芳香族モノマー例えばスチレン及び共役ジエン例えばブタジエンまたはイソプレンから製造されるものがある。組成及び構造に依存して、ブロックコポリマーは、非常に伸張できるエラストマー、または剛いかつ強い熱可塑性物の形にできる。これらのブロックコポリマーは、また水素化されて、物理的性質及び酸化的安定性の範囲がさらに異なる。重合された共役ジエンブロックの水素化は、単独で、または重合されたビニル芳香族モノマーの芳香環の水素化とともに達成できる。水素化の条件及び使用される触媒に応じて、ビニル芳香族ポリマーブロックに実質的に影響することなくブロックコポリマーの共役ジエンポリマー部分を水素化するか、または両者のブロックタイプを実質的に飽和することができる。
【０００２】
【従来の技術】
両者のブロックが実質的に飽和されているビニル芳香族モノマーと共役ジエンモノマーとから製造される完全に水素化されたコポリマーは、当業者に周知である。米国特許Ａ第３３３３０２４及び３４３１３２３号は、それらの非水素化対応物に比較したとき、２０−３０％の水素化レベル及び改善された引張性を有するビニル芳香族及び共役ジエンポリマーの水素化トリブロック（ＡＢＡ）コポリマーを開示している。しかし、非常に低い分子量の水素化ポリスチレンブロック例えば４０００を含むこれらのコポリマーは、低い熱抵抗性を有し、そして良好な物理性を有する剛い組成物を与えない。米国特許Ａ第３５９８８８６号は、３％より少ない芳香族不飽和を有する水素化ビニル置換芳香族炭化水素共役ジエンブロックコポリマーを開示しているが、低分子量のポリマーが例示されており、それらは良好な物理性をもたらさない。その上、「Ｔｈｅｒｍｏｐｌａｓｔｉｃ  Ｅｌａｓｔｏｍｅｒｓ」１４章、Ｎ．Ｒ．Ｌｅｇｇｅら編、Ｈａｎｓｅｒ  Ｐｕｂｌｉｓｈｅｒｓ，Ｎｅｗ  Ｙｏｒｋ，１９８７は、「完全に」水素化されたブロックコポリマーは、一般に、ほんの僅かの高い温度ですら貧弱な物理性を有することを開示している。
【０００３】
【発明が解決しようとする課題】
それゆえ、改善された物理的性質を有しさらに高温度でこれらの性質を維持するビニル芳香族モノマーと共役ジエンモノマーとから製造された水素化されたブロックコポリマーを得ることを求める動きがある。
【０００４】
１つの態様では、本発明は、少なくとも１種のビニル芳香族モノマーと少なくとも１種の共役ジエンモノマーとから生成されるペンタブロックコポリマーを水素化することにより製造される水素化ペンタブロックコポリマーであり、水素化ペンタブロックコポリマーは、３００００−２０００００の合計数平均分子量（Ｍｎｔ）を有しそして構造ＡＢＡＢＡを有し、さらに各水素化ビニル芳香族ポリマーブロック（Ａ）が５０００−１０００００のＭｎａを有しそして９０％より高いように水素化され、さらに各水素化共役ジエンポリマーブロック（Ｂ）が２０００−５００００のＭｎｂを有しそして９５％より高いように水素化される。
【０００５】
これらのＭｎ及び水素化特性を有する本発明の水素化されたペンタブロックコポリマーは、他のブロック及びペンタブロックコポリマーに比較したとき、優れた性質及び処理特性を有する。本発明の水素化コポリマーは、また、高い降伏抵抗性及び改善された衝撃強さを示す。さらに、ペンタブロックは、同じ分子量で従来の水素化ジブロック及びトリブロックコポリマーに比較してより低い溶融粘度を示す。
【０００６】
本発明の水素化ペンタブロックコポリマーは、構成物品、熱成形物品、射出成形物品、押し出された物品、発泡体及びフィルムを含む種々の用途に使用できる。
【０００７】
本発明は、構造ＡＢＡＢＡを有する、少なくとも１種のビニル芳香族モノマーと少なくとも１種の共役ジエンモノマーとから生成されるペンタブロックコポリマーを水素化することにより製造される水素化ペンタブロックコポリマーに関し、その際、Ａブロックは、本明細書で水素化ビニル芳香族ポリマーとよばれる水素化されかつ重合されたビニル芳香族モノマーであり、そして本明細書で水素化共役ジエンポリマーとよばれる水素化されかつ重合された共役ジエンモノマーである。
【０００８】
ビニル芳香族モノマーは、概して、式
Ｒ´
｜
Ａｒ−Ｃ＝ＣＨ２
（式中、Ｒ´は、水素またはアルキルであり、Ａｒは、フェニル、ハロフェニル、アルキルフェニル、アルキルハロフェニル、ナフチル、ピリジニルまたはアンスラセニルであって、任意のアルキル基は、ハロゲン、ニトロ、アミノ、ヒドロキシ、シアノ、カルボニル及びカルボキシルのような官能基によりモノ置換またはマルチ置換されてもよい１−６個の炭素原子を含む）のモノマーである。さらに好ましくは、Ａｒは、フェニルまたはアルキルフェニルであって、フェニルが最も好ましい。代表的なビニル芳香族モノマーは、スチレン、α−メチルスチレン、ビニルトルエンのすべての異性体特にパラビニルトルエン、エチルスチレンのすべての異性体、プロピルスチレン、ブチルスチレン、ビニルビフェニル、ビニルナフタレン、及びビニルアンスラセン及びこれらの混合物を含む。ペンタブロックコポリマーは、１つより多い特定の重合したビニル芳香族モノマーを含むことができる。換言すれば、例えば、ペンタブロックコポリマーは、ポリスチレンブロックとポリ−α−メチルスチレンブロックとを含むことができる。水素化ビニル芳香族ポリマーブロックは、また、ビニル芳香族部分がコポリマーの少なくとも５０重量％であるビニル芳香族のコポリマーである。
【０００９】
共役ジエンモノマーは、２つの共役二重結合を有する任意のモノマーである。これらのモノマーは、例えば、１、３−ブタジエン、２−メチル−１、３−ブタジエン、２−メチル−１、３−ペンタジエン、イソプレン及び同様な化合物、そしてこれらの混合物を含む。ペンタブロックコポリマーは、１つより多い特定の重合した共役ジエンモノマーを含むことができる。換言すれば、ペンタブロックコポリマーは、ポリブタジエンブロックとポリイソプレンブロックとを含むことができる。
【００１０】
共役ジエンポリマーブロックは、水素化工程後無定形のままである材料、または水素化後結晶できる材料から製造できる。水素化ポリイソプレンブロックは、無定形のままであり、一方水素化ポリブタジエンブロックは、それらの構造に応じて無定形かまたは結晶可能かの何れかである。ポリブタジエンは、水素化して１−ブテン繰り返し単位の相当物を生ずる１、２−構造か、または水素化してエチレン繰り返し単位の相当物を生ずる１、４−構造の何れかを含む。ポリブタジエンブロックの重量に基づいて、少なくとも約４０重量％の１、２−ブタジエン含量を有するポリブタジエンブロックは、水素化すると低いガラス転移温度を有する実質的に無定形のブロックをもたらす。ポリブタジエンブロックの重量に基づいて、約４０重量％より少ない１、２−ブタジエン含量を有するポリブタジエンブロックは、水素化すると結晶性ブロックをもたらす。ポリマーの最終の用途に応じて、結晶性ブロック（溶媒抵抗性を改善するために）または無定形のより複雑なブロックを配合することが望ましい。いくつかの用途では、ブロックコポリマーは、１つより多い共役ジエンポリマーブロック例えばポリブタジエンブロック及びポリイソプレンブロックを含むことができる。共役ジエンポリマーブロックは、また、コポリマーの共役ジエン部分がコポリマーの少なくとも５０重量％である共役ジエンのコポリマーである。
【００１１】
ブロックは、本明細書では、コポリマーの構造的または組成的に異なるポリマー性セグメントからのミクロ相の分離を示すコポリマーのポリマー性セグメントとして規定される。ミクロ相の分離は、ブロックコポリマー内のポリマー性セグメントが相容れないことにより生ずる。ミクロ相の分離及びブロックコポリマーは、「Ｂｌｏｃｋ  Ｃｏｐｏｌｙｍｅｒｓ−Ｄｅｓｉｇｎｅｒ  Ｓｏｆｔ  Ｍａｔｅｒｉａｌｓ」ＰＨＹＳＩＣＳ  ＴＯＤＡＹ、１９９９年２月、３２−３８ページに広く論じられている。
【００１２】
本発明の水素化ペンタブロックコポリマーは、概して、水素化ペンタブロックコポリマーの全重量に基づいて、１−９９重量％から、一般に１０重量％から、好ましくは１５重量％から、さらに好ましくは２０重量％から、より好ましくは２５重量％からそして最も好ましくは３０重量％から９０重量％まで、好ましくは８５重量％までそして最も好ましくは８０重量％までの水素化ビニル芳香族ポリマー例えばポリビニルシクロヘキサンまたはＰＶＣＨブロックを含む。
【００１３】
本発明の水素化ペンタブロックコポリマーは、概して、水素化ペンタブロックコポリマーの全重量に基づいて、１−９９重量％、好ましくは１０重量％から、さらに好ましくは１５重量％からそして最も好ましくは２０重量％から９０重量％まで、概して８５重量％まで、好ましくは８０重量％まで、さらに好ましくは７５重量％まで、より好ましくは８０重量％までそして最も好ましくは６５重量％までの水素化共役ジエンポリマーブロックを含む。
【００１４】
高モジュラスのような性質が重要である用途では、水素化ペンタブロックコポリマーは、少なくとも６５重量％の水素化ビニル芳香族ポリマーブロックを含むだろう。エラストマーが好ましい用途では、水素化ペンタブロックコポリマーは、少なくとも６０重量％の水素化共役ジエンポリマーブロックを含むだろう。
【００１５】
本発明の水素化ペンタブロックコポリマーの合計の数平均分子量（Ｍｎ）は、概して、３００００、好ましくは４００００、さらに好ましくは４５０００そして最も好ましくは５００００から１２００００まで、概して１０００００まで、一般に９５０００まで、好ましくは９００００まで、さらに好ましくは８５０００までそして最も好ましくは８００００までである。数平均分子量（Ｍｎ）は、本明細書全体では、ゲル浸透クロマトグラフィ（ＧＰＣ）を使用して測定される。得られる水素化ペンタブロックコポリマーの分子量及び性質は、水素化ポリマーブロックのそれぞれの分子量に依存する。水素化ポリマーブロックの分子量を最適にすることにより、低分子量（３００００−２０００００）の水素化ブロックコポリマーは、高い熱歪み温度及び優れた靭性及び引張強さの性質を達成できる。驚くべきことに、本発明者は、良好な物理性が、優れた加工性をあたえる比較的低い水素化ブロックコポリマーの分子量で達成できる。
【００１６】
それぞれの水素化ビニル芳香族ポリマーブロックに関する代表的な数平均分子量（Ｍｎａ）は、５０００から、好ましくは１００００から、さらに好ましくは１３０００からそして最も好ましくは１５０００から１０００００まで、好ましくは９００００まで、さらに好ましくは８００００までそして最も好ましくは７００００までである。良好な性質が、水素化ビニル芳香族ポリマーの絡み合った分子量より低い水素化ビニル芳香族ポリマー分子量で得られることを注意すべきである。ポリマーの数平均分子量が、許容できる性質を達成するために、絡み合った分子量を遥かに越えなければならないことが、一般に認められている。ポリマーの絡み合った分子量は、鎖の絡み合いによる溶融粘度の劇的な増大を示すのに所定のポリマーに要求される鎖の長さを伴う。多くの普通のポリマーに関する絡み合った分子量は、測定されそして「Ｍａｃｒｏｍｏｌｅｃｕｌｅｓ」１９９４、２７巻、４６３９ページに報告されている。強さ及び靭性の最大の値が、絡み合った分子量のほぼ１０倍で達成されることが、ガラス性ポリマーについて普通に観察される（例えば、「Ｓｔｙｒｅｎｅ  Ｐｏｌｙｍｅｒｓ  ｉｎ  ｔｈｅ  Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ」２版、１６巻、６２−７１ページ、１９８９参照）。絡み合った分子量は、ポリビニルシクロヘキサンについて約３８０００である。本発明者は、性質と加工性との最適なバランスが、水素化ビニル芳香族ポリマーの絡み合った分子量の０．５−１．５倍の水素化ビニル化ポリマーブロック分子量（Ｍｎ）で得ることができることを確認した。一般に、本発明の水素化ブロックコポリマーにおける水素化ポリスチレンブロックに関する最適のＭｎは、１４０００−６００００である。
【００１７】
それぞれの水素化共役ジエンポリマーブロックの分子量は、概して、高モジュラスかつ剛いポリマーが望ましいとき、水素化ビニル芳香族ポリマーブロックのそれより低い。低モジュラスのエラストマー性ポリマーが望まれるとき、水素化ジエンポリマーブロックは、水素化ビニル芳香族ポリマーブロックより高い。各水素化ジエンポリマーブロックの分子量は、概して、２０００から、好ましくは３０００から、さらに好ましくは４０００からそして最も好ましくは５０００から５００００まで、好ましくは４００００まで、さらに好ましくは３５０００までそして最も好ましくは３００００までである。
【００１８】
水素化ペンタブロックコポリマーのそれぞれの個々のブロックが、それ自体の別個のＭｎを有することに注目することは重要である。換言すれば、例えば、本発明の水素化ペンタブロックコポリマー内の２つの水素化ビニル芳香族ポリマーブロックは、それぞれ異なるＭｎを有することができる。
【００１９】
ブロックコポリマーを製造する方法は、当業者に周知である。概して、ブロックコポリマーは、アニオン性重合により製造され、その例は、「Ａｎｉｏｎｉｃ  Ｐｏｌｙｍｅｒｉｚａｔｉｏｎ：Ｐｒｉｎｃｉｐｌｅｓ  ａｎｄ  Ｐｒａｃｔｉｃａｌ  Ａｐｐｌｉｃａｔｉｏｎｓ」Ｈ．Ｌ．Ｈｓｉｅｈ及びＲ．Ｐ．Ｑｕｉｒｋ，Ｍａｒｃｅｌ  Ｄｅｋｋｅｒ，Ｎｅｗ  Ｙｏｒｋ，１９９６に引用されている。１つの態様では、ブロックコポリマーは、カルブアニオン性開始剤例えばｓｅｃ−ブチルリチウムまたはｎ−ブチルリチウムへの連続的なモノマーの添加により製造される。他の態様では、ペンタブロックコポリマーは、トリブロック原料に２価のカップリング剤例えば１、２−ジブロモエタン、ジクロロジメチルシランまたはフェニルベンゾエートをカップリングすることにより製造される。この態様では、共役ジエンポリマーの小さい鎖（１０モノマーより少ない繰り返し単位）がビニル芳香族ポリマーカップリングの末端と反応してカップリング反応を助ける。ビニル芳香族ポリマーブロックは、概して、カップリングするのが困難であり、それゆえ、この技術は、ビニル芳香族ポリマーの末端のカップリングを達成するのに通常使用される。ジエンポリマーの小さい鎖は、ミクロ相の分離が達成されないため、別個のブロックを構成しない。この方法により達成されるカップリングされた構造は、ＡＢＡＢＡペンタブロックコポリマー構造の官能的な相応物であると考えられる。種々のアニオン性重合について実際に使用されるカップリング試薬及びやり方は、Ｈｓｉｅｈ及びＱｕｉｒｋ、１２章、３０７−３３１ページに論じられている。他の態様では、２官能性アニオン性開始剤は、ブロック系の中心から重合を開始するのに使用され、以後のモノマー付加は、成長するポリマー鎖の両端に等しく加えられる。このような２官能性開始剤の例は、米国特許Ａ第４２００７１８及び４１９６１５４号に記載されているような、有機リチウム化合物により処理される１、３−ビス（１−フェニルエテニル）ベンゼンである。
【００２０】
ペンタブロックコポリマーの製造後、コポリマーは、水素化されてコポリマーの共役ジエンポリマーブロックとビニル芳香族ポリマーブロックセグメントの両者の不飽和の部位を除く。水素化の任意の方法が使用でき、そしてこれらの方法は、概して無機材料上に支持された金属触媒例えばＢａＳＯ４上のＰｄ（米国特許Ａ第５３５２７４４号）及びけいそう土上のＮｉ（米国特許Ａ第３３３３０２４号）の使用を含む。さらに、可溶性の均質な触媒例えば２−エチルヘキサン酸の遷移金属塩とアルキルリチウムとの組み合わせから製造されたものが、「Ｄｉｅ  Ｍａｋｒｏｍｏｌｅｋｕｌａｒｅ  Ｃｈｅｍｉｅ」１６０巻、２９１ページ、１９７２に記述されたように、完全に飽和したブロックコポリマーに使用できる。コポリマーの水素化は、また、水素及び不均質触媒例えば米国特許Ａ第５３５２７４４、５６１２４２２及び５６４５２５３号に記載されたものを使用して達成できる。それらに記載された触媒は、多孔性のシリカ基質上に支持された金属結晶物からなる不均質な触媒である。ポリマーの水素化に特に有用なシリカに支持された触媒は、少なくとも１０ｍ２／ｇの表面積を有しさらに３０００−６０００オングストロームに及ぶ直径を有する孔を含むように合成されるシリカである。このシリカは、次にポリマーの水素化を接触化できる金属例えばニッケル、コバルト、ロジウム、ルテニウム、パラジウム、白金、他のＶＩＩＩ族金属、これらの組み合わせまたは合金により含浸される。５００−３０００オングストロームの範囲の直径を有する他の不均質触媒が、また、使用できる。
【００２１】
別のやり方として、水素化は、それが少なくとも２種の成分の混合物からなることを特徴とする混合された水素化触媒の存在下行うことができる。第一の成分は、水素化の速度を増大させそしてニッケル、コバルト、ロジウム、ルテニウム、パラジウム、白金、他のＶＩＩＩ族の金属またはこれらの組み合わせを含む任意の金属からなる。好ましくは、ロジウム及び／または白金が使用される。しかし、白金はニトリルについては弱い水素化触媒であることが知られているので、白金は、ニトリルのコポリマーの水素化に好ましくはないだろう。混合した水素化触媒で使用される第二の成分は、極性物質に曝されるとＶＩＩＩ族の１種以上の金属の不活性化を阻止しそして本明細書で不活性化抵抗性成分とよばれる促進剤からなる。これらの成分は、好ましくは、レニウム、モリブデン、タングステン、タンタルまたはニオビウムまたはこれらの混合物からなる。
【００２２】
混合した触媒中の不活性化抵抗性成分の量は、ポリマー組成物内の極性の不純物に曝されるとき、ＶＩＩＩ族金属成分の不活性化を顕著に阻止する少なくとも量であり、本明細書で不活性化阻止量とよばれる。ＶＩＩＩ族金属の不活性化は、水素化反応速度の顕著な低下により立証される。これは、極性不純物の存在下同様な条件下でＶＩＩＩ族金属成分のみを含む触媒と混合した水素化触媒との比較で例示され、ＶＩＩＩ族金属成分のみを含む触媒は、混合した水素化触媒により達成される速度の７５％より遅い水素化反応速度を示す。
【００２３】
好ましくは、不活性化抵抗性成分の量は、ＶＩＩＩ族金属成分対不活性化抵抗性成分の比が、０．５：１−１０：１、さらに好ましくは１：１−７：１そして最も好ましくは１：１−５：１であるようなものである。
【００２４】
混合した触媒は、成分単独からなるが、好ましくは、触媒は、さらに、その上に成分がデポジットされる支持体からなる。１つの態様では、金属は、支持体例えばシリカ、アルミナまたは炭素上にデポジットされる。さらに特定の態様では、狭い孔サイズの分布及び１０ｍ２／ｇより大きい表面積を有するシリカ支持体が使用される。
【００２５】
支持体の孔サイズの分布、孔の体積、及び平均の孔の直径は、ＡＳＴＭ  Ｄ−４２８４−８３のやり方に従って水銀多孔度測定法により得ることができる。
【００２６】
孔サイズの分布は、概して、水銀多孔度測定法を使用して測定される。しかし、この方法は、６０オングストロームより大きい孔を測定するのに有効であるに過ぎない。それゆえ、追加の方法を６０オングストロームより小さい孔を測定するのに使用しなければならない。１つのこの方法は、約６００オングストロームより小さい孔直径に関するＡＳＴＭ  Ｄ−４６４１−８７による窒素脱着である。そのため、狭い孔サイズの分布は、孔の体積の少なくとも９８％が３００オングストロームより大きい孔の直径を有する孔により規定され、そして３００オングストロームより小さい孔に関する窒素の脱着により測定される孔の体積が、水銀多孔度測定により測定される合計の孔の体積の２％より少ないという要件として規定される。
【００２７】
表面積は、ＡＳＴＭ  Ｄ−３６６３−８４に従って測定できる。表面積は、概して、１０−１００ｍ２／ｇ、好ましくは１５−９０ｍ２／ｇそして最も好ましくは５０−８５ｍ２／ｇである。
【００２８】
混合した触媒のための触媒の望ましい平均の孔の直径は、水素化されるべきポリマーとその分子量（Ｍｎ）とに依存する。望ましい量の水素化を得るには、高い分子量を有するポリマーの水素化のためにより大きい平均の孔の直径を有する支持体を使用するのが好ましい。高分子量のポリマー（例えばＭｎ＞２０００００）では、代表的な望ましい表面積は、１５−２５ｍ２／ｇに変化し、そして望ましい平均の孔の直径は、３０００−４０００オングストロームである。低い分子量のポリマー（例えばＭｎ＜１０００００）では、代表的な望ましい表面積は、４５−８５ｍ２／ｇに変化し、そして望ましい平均の孔の直径は、３００−７００オングストロームである。
【００２９】
シリカ支持体が好ましく、そして米国特許Ａ第４１１２０３２号に例示されているように、水中の珪酸カリウムとゲル化剤例えばホルムアミドとを混合し、重合しそして溶脱することにより製造できる。シリカは、次にＩｌｅｒ、Ｒ．Ｋ．「Ｔｈｅ  Ｃｈｅｍｉｓｔｒｙ  ｏｆ  Ｓｉｌｉｃａ」Ｊｏｈｎ  Ｗｉｌｅｙ  ａｎｄ  Ｓｏｎｓ、１９７９、５３９−５４４ページにおけるように、水熱的にか焼され、それは、一般に、６００−８５０℃の温度で約２時間以上シリカ上に水により飽和した気体を通しつつ、シリカを加熱することからなる。水熱的なか焼は、孔の直径の分布を狭くししかも平均の孔の直径を増大させることになる。別の方法として、支持体は、Ｉｌｅｒ、Ｒ．Ｋ．「Ｔｈｅ  Ｃｈｅｍｉｓｔｒｙ  ｏｆ  Ｓｉｌｉｃａ」Ｊｏｈｎ  Ｗｉｌｅｙ  ａｎｄ  Ｓｏｎｓ、１９７９、５１０−５８１ページに開示された方法により製造できる。
【００３０】
シリカに支持された触媒は、米国特許Ａ第５１１０７７９号（本明細書で参考として引用される）に記載された方法を使用して製造できる。適切な金属、金属成分、金属含有化合物またはこれらの混合物は、蒸気相デポジション、水性または非水性の含浸次にか焼、昇華または任意に他の従来の方法、例えばＳｔｕｄｉｅｓ  ｉｎ  Ｓｕｒｆａｃｅ  Ｓｃｉｅｎｃｅ  ａｎｄ  Ｃａｔａｌｙｓｉｓ，「Ｓｕｃｃｅｓｓｆｕｌ  Ｄｅｓｉｇｎ  ｏｆ  Ｃａｔａｌｙｓｔｓ」４４巻、１４６−１５８ページ、１９８９、並びにＡｐｐｌｉｅｄ  Ｈｅｔｅｒｏｇｅｎｅｏｕｓ  Ｃａｔａｌｙｓｉｓ  ７５−１２３ページ、Ｉｎｓｔｉｔｕｔｅ  Ｆｒａｎａｉｓ  ｄｕ  Ｐｔｒｏｌｅ  Ｐｕｂｌｉｃａｔｉｏｎｓ、１９８７に例示されているものにより、支持体上にデポジットできる。含浸の方法では、適切な金属含有化合物は、前述のように、金属を含む任意の化合物であり、それは、不活性化に抵抗する有用な水素化触媒を生成する。これらの化合物は、塩、配位錯体、有機金属化合物または共有結合錯体である。
【００３１】
概して、支持された混合触媒の全金属含量は、シリカに支持された触媒の全重量に基づいて０．１−１０重量％である。好ましい量は、全触媒重量に基づいて２−８重量％、さらに好ましくは０．５−５重量％である。
【００３２】
促進剤、例えばアルカリ、アルカリ土類またはランタニド含有化合物は、また、反応中の安定化またはシリカ支持体上への金属成分の分散を助けるのに使用できるが、これらの使用は好ましいものではない。
【００３３】
水素化工程に使用される混合かつ支持された触媒の量は、水素化触媒の高い反応性のために、従来の不飽和ポリマー水素化反応に必要な量よりはるかに少ない。不飽和ポリマーの１ｇあたり１ｇよりすくない支持された触媒の量が使用され、０．１ｇより少ない量が好ましく、そして０．０５ｇより少ない量がさらに好ましい。使用される支持された触媒の量は、工程のタイプに依存し、そしてそれが連続か、半連続かまたはバッチかに依存し、さらに工程の条件、例えば温度、圧力及び反応時間（代表的な反応時間が５分から５時間まで変化する）に依存する。連続操作は、概して、支持された触媒が連続操作の間何回も再使用されるため、２０００００部以上の不飽和ポリマーに対して１重量部の支持された触媒を含む。代表的なバッチ方法は、５０００部の不飽和ポリマーに対して１重量部の支持された触媒を使用できる。より高い温度及び圧力も、より少ない量の支持された触媒を使用して可能である。
【００３４】
水素化反応は、溶媒なしで行うことができるが、好ましくは、ポリマーが可溶でありそして水素化反応を阻まない炭化水素溶媒中で行われる。好ましくは、溶媒は、飽和溶媒、例えばシクロヘキサン、メチルシクロヘキサン、エチルシクロヘキサン、シクロオクタン、シクロヘプタン、ドデカン、ジオキサン、ジエチレングリコールジメチルエーテル、テトラヒドロフラン、イソペンタン、デカヒドロナフタレンまたはこれらの混合物であり、シクロヘキサンが最も好ましい。
【００３５】
代表的な水素化温度は、４０℃から、好ましくは１００℃から、さらに好ましくは１１０℃からそして最も好ましくは１２０℃から２５０℃まで、好ましくは２００℃まで、さらに好ましくは１８０℃までそして最も好ましくは１７０℃までである。
【００３６】
水素化反応の圧力は、厳密を要しないが、水素化速度は圧力の低下とともに増大する。代表的な圧力は、大気圧から７０Ｍｐａにおよび、０．７−１０．３Ｍｐａが好ましい。
【００３７】
反応器は、不活性気体によりパージして反応域から酸素を除く。不活性気体は、窒素、ヘリウム及びアルゴンを含むがこれらに限定されず、窒素が好ましい。
【００３８】
水素化剤は、不飽和ポリマーを有効に水素化する任意の水素を生成する化合物である。水素化剤は、水素ガス、ヒドラジン及び水素化硼素ナトリウムを含むが、これらに限定されない。好ましい態様では、水素化剤は水素ガスである。
【００３９】
本発明のペンタブロックコポリマーの水素化のレベルは、好ましくは、９５％より多い共役ジエンポリマーブロック及び９０％より多いビニル芳香族ポリマーブロックのセグメント、さらに好ましくは９９％より多い共役ジエンポリマーブロック及び９５％より多いビニル芳香族ポリマーブロックのセグメント、より好ましくは９９．５％より多い共役ジエンポリマーブロック及び９８％より多いビニル芳香族ポリマーブロックのセグメント、そして最も好ましくは９９．９％より多い共役ジエンポリマーブロック及び９９．５％のビニル芳香族ポリマーブロックのセグメントである。用語「水素化のレベル」は、水素化により飽和するようになった最初の不飽和結合の％をいう。水素化されたビニル芳香族ポリマーの水素化のレベルは、ＵＶ−ＶＩＳスペクトル分析を使用して測定され、一方水素化されたジエンポリマーの水素化のレベルは、プロトンＮＭＲを使用して測定される。
【００４０】
本発明の水素化ペンタブロックコポリマーは、水素化共役ジエンポリマー及び水素化ビニル芳香族ポリマーブロック成分の相対的体積に応じて、剛いか、たわむかまたはエラストマー状かである。水素化ペンタブロックコポリマーは、概して、水素化共役ジエン対水素化ビニル芳香族の比が約０．５０以下の範囲にあるとき、剛い。エラストマー状ペンタブロックコポリマーは、水素化共役ジエン対水素化ビニル芳香族の比が約１．５以上の範囲にあるとき、生ずる。たわむペンタブロックコポリマーは、一般に、剛い値とエラストマーの値との間の何れかの比を有する。
【００４１】
アニオン性重合したペンタブロックコポリマーは、概して、輪郭のはっきりした形態にミクロ相的に分離し、形態の大きさは概してサイズで５−５０ナノメートルに及ぶ。代表的な形態は、マトリックス内に分散した少ない相の水素化ポリマーの輪郭のはっきりした球、円筒またはらせんを有する１つの水素化ポリマーの連続マトリックス相並びにラメラ連続相を含み、両者の水素化ポリマーは、互いに散在した連続相にある。これらの異なる形態は、異なる物理的性質を生ずる。水素化共役ジエンポリマーブロックが連続している水素化ペンタブロックコポリマーは、概してエラストマー状の非常に弾性のある物質である。逆に、水素化ビニル芳香族ポリマーブロックセグメントが連続相である物質は、概して、硬いプラスチックである。両者の水素化ポリマーが連続している水素化ペンタブロックコポリマーは、中間の性質を有し勝ちである。
【００４２】
驚くべきことに、本発明の水素化ペンタブロックコポリマーが、同様な分子量の水素化トリブロックコポリマーと比較したとき、顕著な改善された性質を有することが分かった。
【００４３】
以下の実施例は、本発明を説明するために提供される。実施例は、本発明の範囲を制限するためのものではなく、それらは、そのように解釈されてはならない。他に指示されていない限り、量は、重量部または重量％である。
【００４４】
【実施例】
実施例  １
Ｉａ）連続する重合により生成されるブロックコポリマー
約８−１５重量％のイソペンタンを含むシクロヘキサン３８６ｋｇの混合物を、窒素雰囲気下１１３６Ｌ容の撹拌している反応器に添加する。反応器は、０．０９７９モルの低分子量ポリスチリルリチウムを含むシクロヘキサン溶液０．５ｋｇを添加することにより覆う。この混合物に、シクロヘキサン中ｓｅｃ−ブチルリチウムの１．４Ｍ溶液５１７ｇを加える。溶液は、約６５℃に加熱し、そして２１．１ｋｇのスチレンモノマーを添加し、次にスチレンラインの３４ｋｇの炭化水素溶媒のパージを行う。２０分間の重合後、１３．６ｋｇのブタジエンモノマーを約７０℃の温度で添加し、次に３４ｋｇの炭化水素溶媒を加え、その直後２１．１ｋｇの追加のスチレンを添加する。次の２０分後、１３．６ｋｇのブタジエンの第二の添加を約７０℃で行い、次に溶媒による３４ｋｇのラインフラッシュを行う。次の２０分後、２１．１ｋｇのスチレンの第三の添加を行い、重合を最後の２０分間続ける。そこで、７０ｇの２−プロパノールを添加して反応を停止する。サイズ排除クロマトグラフィーによる分析は、ポリスチレン較正に基づいて１３２０００の数平均分子量を有する主なピークを示す。
【００４５】
Ｉｂ）鎖カップリングにより生成するブロックコポリマー
１０．８ｇの精製したスチレンモノマーを、アルゴン雰囲気下４０℃で５００ｍＬのシクロヘキサン中で、ｓｅｃ−ブチルリチウムの０．００１６６Ｍ溶液により開始しそして重合する。４時間後、２０ｇの精製した１、３−ブタジエンモノマーが、反応器に直接添加され、そして重合を４０℃で約１２時間続ける。反応混合物を次に８℃に冷却し、それをすべての以下の工程に維持する。テトラヒドロフランを約５０：１（ＴＨＦ：活性アニオン）の比で加える。１０．８ｇの精製したスチレンモノマーを次に反応混合物に滴下し、そして色が直ぐにオレンジ色に変わる。ポリスチレニルリチウムアニオンをキャッピングする目的で、ＴＨＦに予め溶解したブタジエンモノマーの溶液を、色が淡い緑色になるまで、滴下する。添加されたブタジエン／ＴＨＦ溶液の量に基づいて、ポリブタジエンのキャッピングの配列は、長さ４−６繰り返し単位である。カップリング剤であるα、α´−ジクロロ−ｐ−キシレン／ＴＨＦ溶液を滴下する。終点は、ポリ（１、２−ブタジエニル）リチウムアニオンの淡い緑色の特徴の消失により示される。得られるＳＢＳＢＳペンタブロックコポリマーのプレカーサは、メタノール中の沈澱により回収する。
【００４６】
これらのブロックコポリマーの組成は、表１に示される。２つのトリブロック（ＳＢＳ）は、比較のために連続する重合により製造され、そして３つのペンタブロック（ＳＢＳＢＳ）は、カップリング合成法を使用して製造される。これらのブロックコポリマーは、次に、すべてのポリブタジエンブロック及びポリスチレンブロックが完全に飽和するように水素化される。
【００４７】
ＩＩ）水素化
約２０ｇの乾燥したブロックコポリマーを７００ｍＬのシクロヘキサンに溶解する。このポリマーを、米国特許Ａ第５６１２４２２号に記述されたように、ＳｉＯ２上のＰｔ水素化触媒を使用して水素化される。ポリマー対触媒の比は、１０：１である。水素化反応は、３４４７Ｍｐａの水素の下１７７℃で１２時間ＰＰＩ（Ｐｒｅｃｉｓｉｏｎ  Ｐｒｅｓｓｕｒｅ  Ｉｎｄｕｓｔｒｙ）反応器で行われる。
【００４８】
表２は、上記の水素化ブロックコポリマーに関する水素化ブロックコポリマーの一連の物理的性質を示す。機械的な性質は、圧縮成形したサンプルを使用して得られた。引張の性質は、０．１２７ｃｍ／分のクロスヘッド速度及び１０１．９ｋｇの負荷セルでタイプ５ミクロテンシル試料を用いてＡＳＴＭ  Ｄ６３８に従って測定された。ノッチ付アイゾッド衝撃強さは、ＡＳＴＭ  Ｄ−２５６に従って測定され、そして未ノット付アイゾッド衝撃強さは、ＡＳＴＭ方法Ｄ  ４８１２に従って測定された。
【００４９】
【表１】
0004476493.tif 000002
【００５０】
ＰＳ＝ポリスチレン
Ｍｎ＝数平均分子量
Ｍｗ＝重量平均分子量
Ｓ＝ポリスチレンブロック
Ｂ＝ポリブタジエンブロック
【００５１】
【表２】
0004476493.tif 000003
【００５２】
ａ）２４０℃で成形された圧縮
ｂ）１６３℃で成形された圧縮
ｃ）２２０℃で成形された圧縮
Ｖ＝水素化ポリスチレンブロック
Ｅ＝水素化ポリブタジエンブロック
＊  比較例
【００５３】
水素化ペンタブロックコポリマーは、同じ組成及び分子量を有するトリブロック物質より、実質的により良好な実際の靭性、より高い引張降伏値そしてより高い破壊時伸びを有する。